(57)【要約】【課題】            長時間の印刷において、地汚れの発生がなく、湿し水との乳化にかかわる問題を防止して、濃度・光沢不足、転写不良や汚れ等の印刷不良を軽減すること。【解決手段】          顔料、ロジン変性フェノール樹脂等のバインダ樹脂、植物油、溶剤およびトリデカノール、２−ヘキシルオクタノール、２−ヘキシルデカノール、２−オクチルデカノール、又はヘキシルジグリコール等の炭素原子数８〜１８の脂肪族アルコールを含有することを特徴とする印刷インキ。【選択図】          なし【特許請求の範囲】
【請求項１】
顔料、バインダ樹脂、植物油、溶剤および炭素原子数８〜１８の脂肪族アルコールを含有することを特徴とする印刷インキ。
【請求項２】
前記炭素原子数８〜１８の脂肪族アルコールが、アルキレンジオール又はジエチレングリコールジアルキルエーテルである請求項１記載の印刷インキ。
【請求項３】
前記炭素原子数８〜１８の脂肪族アルコールが、トリデカノール、２−ヘキシルオクタノール、２−ヘキシルデカノール、２−オクチルデカノール、およびヘキシルジグリコールからなる群から選ばれる１種以上の化合物である請求項１記載の印刷インキ。
【請求項４】
バインダ樹脂が、ロジン変性フェノール樹脂である請求項１〜３の何れか１つに記載の印刷インキ。
【発明の詳細な説明】
【技術分野】
【０００１】
本発明は、書籍、チラシ、カタログ、新聞、ポスター等を印刷する平版印刷用インキ組成物（以下インキと略す）に関するものであり、特にそのインキが植物油を含むインキに関するものであり、更に詳しくは高速印刷適性が良好で且つ光沢、網点着肉性、網点再現性等の品質の良い印刷物を得るためのインキおよび印刷物に関するものである。
【背景技術】
【０００２】
商業印刷で使用されている紙は、紙表面の塗工層の有無で、塗工紙と非塗工紙に大別され、更に塗工紙は塗布されているコーティング剤の量によってアート紙、コート紙、軽量コート紙、微塗工紙に分類される。一方、非塗工紙の場合、化学パルプだけで製造された上質系とメカニカルパルプを一部併用した中質パルプに分類される。近年、微塗工紙やの非塗工紙の中でも中質系のざら紙等の低下級紙の使用比率が増加傾向にある。低下級紙の場合、水を過剰に供給しながら印刷をするため、従来のインキでは過乳化し、版面上の非画線部へのインキの付着による地汚れ、ブランケットへのインキの堆積、ローラーへのインキの堆積、インキのローラーからの飛散、等の現象が発生し、印刷作業の効率を著しく劣化させる事があった。また、これらの印刷適性上の問題は印刷物品質にも影響し、紙へのインキの着肉性の低下に起因するベタ部分の着肉性の劣化、網点再現性の低下をもたらし満足な印刷物を得る事が出来ない。
これらの不具合を改善するために、脂肪族ジオールを配合した技術が提案されている（例えば、特許文献１参照。）。
しかし、該技術は、長時間の印刷において、地汚れの発生を低減する点は改善したものの、依然として、湿し水との乳化にかかわる問題の発生を改善するまでには至っていない。
【先行技術文献】
【特許文献】
【０００３】
【特許文献１】特開２００１−２４７８０３
【発明の概要】
【発明が解決しようとする課題】
【０００４】
従って、本発明の課題は、過乳化を防止して、乳化に起因した濃度・光沢不足、転写不良や汚れ等の印刷不良を軽減することにある。更に、詳しくは長時間の印刷において、地汚れの発生がなく、湿し水との乳化にかかわる問題を防止して、濃度・光沢不足、転写不良や汚れ等の印刷不良を軽減することに関する。
【課題を解決するための手段】
【０００５】
本発明の発明者は、前記の課題を解決すべく鋭意検討の結果、炭素原子数が８以上の、水溶性が低い脂肪族アルコールを添加することで、上記の課題を解決することを見出し、発明を完成させた。
【０００６】
すなわち、本発明は、顔料、バインダ樹脂、乾性油、溶剤および炭素原子数８〜１８の脂肪族アルコールを含有することを特徴とする印刷インキを提供する。
【発明の効果】
【０００７】
本発明によれば、過乳化を防止して、濃度・光沢不足、転写不良や汚れ等の印刷不良が少ない印刷インキを提供できる。
【発明を実施するための形態】
【０００８】
本発明に用いる顔料としては有機顔料が多く用いられジスアゾイエロー、ブリリアントカーミン６Ｂ、フタロシアニンブルーが代表的なものであり、墨インキ用としてのカーボンブラック、そのほかの無機顔料などが挙げられる。
【０００９】
本発明に用いるバインダー樹脂としては、一般的なロジン変性フェノール樹脂、石油樹脂、アルキッド樹脂、エステルガム、ロジンアルキッド等があげられる。中でも特にロジン、アルキルフェノール、ホルムアルデヒド、ポリオールから合成されたロジン変性フェノール樹脂が好ましく、アルキルフェノール成分としてパラノニルフェノール（ＰＮＰ）、パラブチルフェノール（ＰＴＢＰ）を用いたもの、もしくはＰＮＰ、ＰＴＢＰ、およびパラオクチルフェノール（ＰＯＰ）からなる群から選ばれる２種以上のフェノールを併用したロジン変性フェノール樹脂を主成分とするものが挙げられる。更に、フェノール類としてこれらのフェノールに加えてビスフェノールＡを加えてもよい。
【００１０】
前記ロジン変性フェノール樹脂の製造法としては、例えばロジン類１００重量部にレゾール型フェノール樹脂４０〜１３０重量部を１００〜２５０℃で反応させた後にロジン類のカルボン酸の１当量に対してポリオール類の水酸基が０．５〜１．２当量になるようにポリオール類を添加し２５０〜２６０℃でエステル化して製造したものや、ロジン類をポリオール類でエステル化した後にレゾール型フェノール樹脂を反応させて製造したものなどがあり、種々のものが使用できる。
【００１１】
また石油樹脂等も用いることができ、芳香族系石油樹脂、ＤＣＰＤ（ジシクロペンタジエン）系石油樹脂のどれでも用いる事ができる。芳香族系石油樹脂はクマロン、インデン、ビニルトルエンなどを主成分としてこれらのモノマーをカチオン重合した樹脂であり、フェノール変性やマレイン酸変性なども行う事ができ重量平均分子量が１０００〜６０００程度のものが一般的である。
【００１２】
前記ＤＣＰＤ系石油樹脂はシクロペンタジエンを重合させて更に他のフェノールなどの極性モノマーやマレイン酸、乾性油などとの共重合を行いポリオールでのエステル化を行ったものなどが挙げられ、重量平均分子量が１万〜２０万程度のものがある。
【００１３】
本発明に用いる植物油としては、バージンの植物油、再生処理した植物油のいずれも使用可能である。
【００１４】
前記バージンの植物油とは、グリセリンと脂肪酸とのトリグリセリライドにおいて、少なくとも１つの脂肪酸が、炭素−炭素不飽和結合を少なくとも１つ有する脂肪酸であるトリグリセリライドである。例として、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油等が挙げられる。本発明において、さらに好適な植物油を挙げるとすれば、そのヨウ素価が少なくとも９０以上である植物油が好ましく、さらにヨウ素価が１００以上の植物油がより好ましい。ヨウ素価を１００以上とすることで、植物油分子中の反応点が増し、高分子量化に有利となる。
【００１５】
前記再生処理された植物油は、前記の使用された植物油を類含水率を０．３重量％以下、ヨウ素価を９０以上、酸価を３以下として再生処理した油が好ましく、より好ましくはヨウ素価１００以上である。含水率を０．３重量％以下にすることにより水分に含まれる塩分等のインキの乳化挙動に影響を与える不純物を除去することが可能となり、ヨウ素価を９０以上として再生することにより、乾燥性、すなわち酸化重合性の良いものとすることが可能となり、さらに酸価が３以下の植物油を選別して再生することにより、インキの過乳化を抑制することが可能となる。回収植物油の再生処理方法としては、濾過、静置による沈殿物の除去、および活性白土等による脱色といった方法が挙げられるが、これらに限定されるものではない。
【００１６】
前記植物油は、本発明の印刷インキのその他の成分の混合物に添加してもよいし、バインダー樹脂合成時に、その原料の一部として添加、もしくは反応させておいてもよい。
【００１７】
本発明のインキには、必要に応じて有機溶剤を用いてよい。この際用いられる溶剤としては、流動性付与などの目的で、ＡＦ溶剤、ノルマルパラフィン系溶剤、イソパラフィン系溶剤、マシン油、シリンダー油などに代表される石油系溶剤を適宜選択して用いることができる。
なかでも沸点１６０℃以上の炭化水素系溶剤が好ましく、例えば、パラフィン系溶剤、イソパラフィン系溶剤、ナフテン系溶剤、芳香族成分含有パラフィン系溶剤等の沸点２００℃以上の石油系溶剤が挙げられる。具体例としては、ＡＦソルベント４号、ＡＦソルベント５号、ＡＦソルベント６号、ＡＦソルベント７号〔以上、新日本石油（株）製〕、ＩＰソルベント２０２８、ＩＰソルベント２８３５〔以上、出光石油化学（株）製〕等が挙げられる。これらのうち、最近の環境、衛生面への配慮から芳香族成分の含有量は、１重量％以下のものが、好ましい。
【００１８】
本発明におけるインキは、例えば、顔料０〜３０重量％、樹脂１０〜５０重量％、植物油１〜４０重量％および溶剤１〜４０重量％からなっている。インキの種類としては枚葉印刷機用インキ、オフセット輪転印刷機用インキが主なものであるがこれに限定されるものではなく、また植物油の含有量としては、下記に記載された植物油含有基準値に適応するように植物油を配合することが好ましい。
・新聞オフ輪インキ；３０重量％以上
・ノンヒートオフ輪インキ；３０重量％以上
・枚葉インキ；２０重量％以上（但し、金、銀、パール、白インキは１０重量％以上）
・ビジネスフォームインキ；２０重量％以上
・ヒートセットオフ輪インキ；７重量％以上
・各種ＵＶインキ；７重量％以上
・フレキソインキ；植物由来のタンパク３重量％以上
【００１９】
本発明に用いる炭素原子数８〜１８の脂肪族アルコールとしては、トリデカノール、２−ヘキシルオクタノール、２−ヘキシルデカノール、２−オクチルデカノール等の脂肪族アルコール、ヘキシルジグリコール等が挙げられる。
【００２０】
前記炭素原子数８〜１８の脂肪族アルコールの添加量は、インキ組成物１００重量部あたり、０．１重量部以上であることが、過乳化を抑制することに顕著な効果を有することから好ましく、５．０重量部以下であることが、インキの適正な粘度を保持できることから好ましい。
【００２１】
さらに本発明のインキにおいては、前記以外の脂肪族ジオールを含有してもよい。脂肪族ジオールを添加する事により樹脂の溶解性を向上させてインキとしてのタック、フロー、粘度、弾性率等の粘弾性特性を最適な状態に調整する事ができる。本発明にかかるジオール類の含有量は０．１〜５重量％が適当であるが、好ましくは０．２〜４重量％がよく、更に好ましくは０．３〜２重量％がよく、最も好適なのは０．４〜１重量％の範囲内での含有量である。含有量が０．１重量％に満たないときは目的とする効果が得られず、一方含有量が５重量％を超える時は平版印刷用インキとしてのフローが長くなりすぎて、粘度も低くなりすぎる為にミスチング、地汚れ、網点太り、等の問題が発生しやすくなるので好ましくない。
【００２２】
前記以外の脂肪族ジオールは次の一般式で表されるものが好ましい。
（Ａ）：ＨＯ（ＣＨ２）ｈＯＨ（Ｂ）：ＣＨ３（ＣＨ２）ｊＣ（ＣＨ２ＯＨ）２（ＣＨ２）ｋＣＨ３（Ｃ）：ＣＨ３（ＣＨ２）ｌＣ（ＯＨ）ＨＣ（Ｒ）Ｈ（ＣＨ２）ｍＯＨ（Ｄ）：ＨＯＣＨ２ＣＨ（Ｒ）（ＣＨ２）ｎＣＨ（Ｒ）ＣＨ２ＯＨ（ただし、式中、ｈは２〜７の整数であり、ｊ，ｋ，ｌ，ｍ，ｎはそれぞれ独立に０〜３の整数であり、Ｒはメチル基又はエチル基を表す。）
【００２３】
これらのジオールとしては、分子構造的に直鎖のものとしては１，２エタンジオール、１，２プロパンジオール、１，４ブタンジオール、１、５ペンタンジオール、１、６ヘキサンジオール、１，７ヘプタンジオール、等があげられ、一方分岐構造のものとしては２，２ジメチル１，３プロパンジオール、２，２ジエチル１，３プロパンジオール、２ブチル２エチル１，３プロパンジオール、２エチル１，３ヘキサンジオール、２エチル１，３ペンタンジオール、２メチル１，３ヘキサンジオール、２メチル１，３ヘプタンジオール、２，４ジエチル１，５ペンタンジオール、２，５ジメチル１，６ヘキサンジオール、等のジオールであり、これらのジオールを単独で使用、もしくは必要に応じて２種類以上を組み合わせて使用する事ができる。
【００２４】
これらのジオールのうちで特に好ましいのは、分子構造的に直鎖構造ではなく分岐鎖構造のジオールであり、そのようなジオールは樹脂との相溶性が良くインキの流動性を良好にする事ができる。またアルキル基の分岐鎖があることにより分子が疎水的となり耐加水分解性が高く効果の安定持続性にも優れているので好ましい。
【００２５】
尚、本発明にかかるジオールをインキに配合する方法としては、ワニス中に溶剤とともに配合しても良く、インキ製造中に配合しても良く適宜選択する事ができる。
【実施例】
【００２６】
次に本発明を具体的にさらに詳細に説明する。尚、以下において部とは重量部、％とは重量％を表す。
【００２７】
製造例１
攪拌機、温度計、縮合水分離器および窒素導入管を備えた加圧反応釜に、酸価１６５ｍｇＫＯＨ／ｇのガムロジン１，０００部、ｐ−ｔｅｒｔ−ブチルフェノール（ＰＴＢＰ）２２０．９部を仕込み、１２０℃で加熱溶解し、９２％パラホルムアルデヒド粉末（水分含有率８％）９５．９部と酸化マグネシウム２．２部を加えて１３０℃まで加熱し、２時間加圧反応させた。解圧後、さらに無水マレイン酸５７．７部を仕込み、昇温して温度が２００℃に到達した時点でペンタエリスリトール１６８．２部を加え、さらに２８０℃に昇温した。その後２８０℃で酸価が２０ｍｇＫＯＨ／ｇ以下になった時点で温度を下げてロジン変性フェノール樹脂を得た。
【００２８】
得られたロジン変性フェノール樹脂、酸価１４．０ｍｇＫＯＨ／ｇ、軟化点１７８℃、重量平均分子量（Ｍｗ）７．１万であった。また、このロジン変性フェノール樹脂に同量のトルエンを加えた場合の２５℃におけるガードナー粘度はＴ−Ｕであった。
【００２９】
上記のロジン変性フェノール樹脂１００部に大豆油３４部を加え、温度を１８０℃に調整して３０分間加熱混合し、次いでＡＦソルベント７号４０部およびＢＨＴ０．２部を加え、さらに同温度で３０分間攪拌混合した後に、２５℃における気泡粘度が４，５００〜７，０００ｄＰａ・ｓの範囲に入る様に１６０℃でエチルアセトアセテートアルミニウムジノルマルブチレートを０．５〜５部の範囲で必要な量を加えて１時間加熱攪拌して、本発明の印刷インキ用ゲルワニス〔以下、ゲルワニスＡと呼ぶ。〕を得た。本ワニスのタック値１４、Ｅ型粘度は２３０Ｐａ・ｓ，ｎＨ−トレランスは１６ｍｌ／ｇであった。
【００３０】
実施例１
ＦＡＳＴＯＧＥＮ  Ｂｌｕｅ  ＦＡ５３７５（ＤＩＣ（株）製）  １７部、ゲルワニスＡ７２部、ＡＦソルベント７を１０．８部、炭素原子数８〜１８の脂肪族アルコールとしてトリデカノール  １．０部を３本ロールミルを用いて練肉し、インキ（Ｉａ）を調製した。
【００３１】
実施例２
炭素原子数８〜１８の脂肪族アルコールとしてトリデカノールを２−ヘキシルオクタノールにした以外は、実施例１と同様にして、インキ（ＩＩａ）を調製した。
【００３２】
実施例３
炭素原子数８〜１８の脂肪族アルコールとしてトリデカノールを２−ヘキシルデカノールとした以外は、実施例１と同様にして、インキ（ＩＩＩａ）を調製した。
【００３３】
実施例４
炭素原子数８〜１８の脂肪族アルコールとしてトリデカノールをヘキシルジグリコールにした以外は、実施例１と同様にして、インキ（ＩＶａ）を調製した。
【００３４】
比較例１
トリデカノールを用いない以外は、実施例１と同様にしてインキ（Ｉｂ）を調製した。
【００３５】
乳化適性評価
ノボコントロール（ｎｏｖｏｃｏｎｔｒｏｌ）社製のリソトロニック高速乳化試験機を用いて、以下の条件で測定を行う事で乳化適性の評価を行った。
コンディショニングタイム（  水等を加えない予備攪拌時間）３００秒
攪拌速度・・・１２００ｒｐｍ  。
サンプル（インキまたはワニス）の量・・・２５ｇ。
温度・・・４０℃±２℃  。
水の滴下量・・・２ｍｌ／分、
プロペラ・・・プロペラ角度１０°、厚み１．５ｍｍ
プロペラとカップ底面の距離・・・１ｍｍ
液体温度・・・２２℃±２℃  。
水として蒸留水を用いる。
【００３６】
水を滴下する際は、水を注入するニードルをカップ壁面に接触させて静かに水がインキに入るようにし、水滴によるトルクカーブのノイズを最小限に抑える。
ＥＣ（Ｅｍｕｌｓｉｆｉｃａｔｉｏｎ  Ｃａｐａｃｉｔｙ：単位％  ）を次式で定義する。
ＥＣ（％）＝〔（水の滴下量）／（サンプル量）〕×１００
【００３７】
本試験機ではトルク（単位ｍＮ・ｍ）は２回／秒計測される。本発明のインキでは、トルクの値は前記のコンディショニングタイム経過後はおおよそ３００〜１０００ｍＮ・ｍくらいの値になる。
カップに入れたサンプルのワニスやインキに、攪拌しながら水を滴下していくと、最初トルクが減少し最小トルク値（Ｔｍｉｎ）を示す。その後、水の滴下量の増加とともに、トルク値は増加し、最大トルク値（Ｔｍａｘ）を示す。更に滴下を続けると、サンプルから水が一部分離し、トルクの急激な低下やトルクカーブが不安定になる。
トルクが不安定に変動し始めて、トルク値の直近１０回の計測値の標準偏差が１００を超えた時のＥＣの値をＥＣｍａｘと定義する。ＥＣｍａｘが６０％以下のインキは過乳化しにくく、印刷適性に優れる。
【００３８】
【表１】
2015093947.tif 000002